(57)【特許請求の範囲】
【請求項１】
連続鋳造ブルームの分塊圧延のため複数のブルームを連続加熱炉に装入して加熱する方法において、鋼からなるブルームの長手方向に垂直な断面で横をａ、縦をｂとするとき、縦横比（ｂ／ａ）が１以上１．６以下であり、ａが１００ｍｍ以上５００ｍｍ以下であるブルームを、１０ｍｍ以上３００ｍｍ以下の範囲の間隔、かつ、下記の式（１）から求められる間隔に定めて加熱炉に装入し、加熱炉内のブルームの昇温を制御して目標温度に均一に十分に加熱することを特徴とする連続鋳造ブルームの加熱方法。
【数１】
ブルーム間隔（ｍｍ）＝Ａ×｛（加熱炉抽出温度−加熱炉装入温度）（℃）／在炉時間（ｓ）｝−９０４８．１            （１）
ただし、Ａは１７０４００≦Ａ≦１７１４００、加熱炉装入温度は４００℃以上１０００℃以下、加熱炉抽出温度は１１００℃以上１３００℃以下、在炉時間は１時間以上８時間以下である。
【発明の詳細な説明】
【０００１】
【発明の属する技術分野】
本発明は連続鋳造ブルームの分塊圧延のための加熱方法に関し、特に分塊圧延時の圧延キズの防止に関するものである。
【０００２】
【従来の技術】
連続鋳造により製造のブルームは分塊圧延してビレットにするが、分塊圧延時に鋼材が所定の温度に加熱されていないと鋼材表面に圧延キズが発生することがある。ところで、連続鋳造ではブルームが逐次製造されてくるため、分塊圧延のための連続加熱炉では、たとえブルームが所定温度に昇温していなくても炉から抽出しなければならず、したがって十分に所定の温度に加熱されないブルームが生じることがある。そこで、上記の分塊圧延時の圧延キズを低減する方法としては、加熱炉で在炉時間および燃焼ガス量を増加させることによりブルームを十分に加熱し、ブルームの分塊圧延温度を高温にする方法がある。
【０００３】
一方、分塊圧延温度とキズ発生頻度には正の相関が見られる。そこでブルームを適切な温度域に加熱して分塊圧延する必要がある。しかし、加熱炉で在炉時間を長くすることは生産性が悪くなり、また燃焼ガス量の増加は燃料原単位が増加し、製造コスト高となる。
そこで連続鋳造ブルームをこの適切な温度域の所定温度に加熱するために、的確な在炉時間を確保するとともに加熱炉内で熱風が循環するようにブルーム間に十分な間隔を確保する必要がある。
【０００４】
ところで連続鋳造によるブルームの加熱および分塊圧延は、図１に示す連続鋳造、放冷、連続加熱炉による連続加熱、分塊圧延からなる連続工程によってビレットが製造される。
【０００５】
しかし、上記の連続鋳造工程の放冷に続く加熱工程では、連続鋳造の鋳造速度に変動があるため、連続加熱炉への装入時のブルームの表面温度は必ずしも一定でない。また、連続加熱炉では、炉長が長いため適切な間隔で順次ブルームを装入しなければ、ブルーム間に熱風が回り込まない部分が生じて均一に加熱できなくなる。さらに、連続加熱炉では、ブルームを炉から抽出する時に、ブルームが所定温度に昇温していなかったとしても、連続鋳造から加熱炉へブルームが装入されるため順次抽出していかなければならない問題がある。
【０００６】
【発明が解決しようとする課題】
本発明が解決しようとする課題は、連続鋳造によるブルームの分塊圧延のための加熱において、連続加熱炉に順次装入されるブルームの間隔、鋳造速度によって律速される在炉時間、炉内熱風流速とブルーム温度分布の関係から所定温度に加熱する昇温速度に必要な最適のブルーム間隔にすることで、炉内の輻射および対流によりブルームを必要な昇温温度に十分均一に加熱する方法を提供し、分塊圧延時の分塊圧延キズを防止することである。
【０００７】
【課題を解決するための手段】
上記の課題を解決するための本発明の手段は、請求項１の発明では、連続鋳造ブルームの分塊圧延のため複数のブルームを連続加熱炉に装入して加熱する方法において、加熱炉抽出温度に応じたブルーム間隔に定めて鋼からなるブルームを加熱炉に装入することにより加熱炉内のブルームの昇温を制御して目標温度に均一に十分に加熱することからなる連続鋳造ブルームの加熱方法である。
【０００８】
さらに上記の方法では、加熱炉抽出温度に応じて定めたブルーム間隔は、１０ｍｍ以上３００ｍｍ以下の範囲で、かつ、下記の式（１）から求められる間隔とする加熱方法である。
【０００９】
【数２】
ブルーム間隔（ｍｍ）＝Ａ×｛（加熱炉抽出温度−加熱炉装入温度）（℃）／在炉時間（ｓ）｝−９０４８．１            （１）
ただし、Ａは１７０４００≦Ａ≦１７１４００、加熱炉装入温度は４００℃以上１０００℃以下、加熱炉抽出温度は１１００℃以上１３００℃以下、在炉時間は１時間以上８時間以下である。
【００１０】
さらに上記の方法では、ブルームは、ブルームの長手方向に垂直な断面で横をａ、縦をｂとするとき、縦横比（ｂ／ａ）が１以上１．６以下であり、ａは１００ｍｍ以上５００ｍｍ以下とする加熱方法である。
【００１１】
【発明の実施の形態】
本発明の実施の形態を本発明の原理、作用および限定理由を通じて説明する。
連続加熱炉でのブルームの加熱は、炉壁からの輻射熱だけではブルームを均一に加熱することができず、特に図２の斜線で示すブルーム１とブルーム１の間隔ｃの間のブルーム１の側面の中央部付近２が昇温しきらず低温のままとなり易いので、連続加熱炉に順次装入された複数の隣接するブルーム１間に対流により適切に熱風が入り込ませるものとする。一方、実際の操業条件からブルーム１が加熱炉内に滞在する予想在炉時間（ｓ）および加熱炉装入時の温度（本明細書では、「加熱炉装入温度」という。）（℃）が分かる。そこで、加熱炉内の加熱された炉壁からの輻射や炉内の熱風の対流を考慮してブルーム１の温度解析を行い、加熱炉内のブルーム１同士の間隔ｃ（本明細書で単に、「ブルーム間隔ｃ」という。）を求める。すなわち、ブルーム間隔ｃと昇温速度の関係式を実際の操業条件から図３に示すグラフを求め、下記の式（１）を得た。
【００１２】
ところで加熱炉内に装入されたブルーム１は、ブルーム１が炉中で加熱された炉床に移動していくので下面は側面よりは加熱されやすく、さらに、上面は熱風がまわるので十分に加熱されやすい。しかし、ブルーム１の側面は加熱されにくいので測温しておく必要がある。このブルーム１の側面の中央部付近２の測温は放射温度計を用いて加熱炉装入直前のブルーム１と、加熱炉抽出直前の加熱炉内にあるブルーム１を測温する。ブルーム１の加熱炉装入前の測温位置をブルーム１の側面の中央部付近２とする理由は、装入時のこの側面の中央部付近２がスケールが薄く、放射温度計による測温を阻害しないからである。なお、この場合、昇温速度は、（加熱炉抽出温度−加熱炉装入温度）（℃）／在炉時間（ｓ）で表わされる。また、加熱炉抽出温度は良好に分塊圧延が可能であるブルームの温度で、ブルームが加熱炉から出ていくときの温度の加熱炉抽出温度である。
【００１３】
【数３】
ブルーム間隔（ｍｍ）＝Ａ×｛（加熱炉抽出温度−加熱炉装入温度）（℃）／在炉時間（ｓ）｝−９０４８．１            （１）
ただし、Ａは実際の操業条件から、１７０４００≦Ａ≦１７１４００とする。
【００１４】
以上の式において、ブルームの加熱炉装入温度は、ブルームの加熱炉装入直前の表面温度を４００℃以上で、１０００℃以下とする。それは、ブルームの加熱炉装入直前の表面温度が４００℃未満であると、ブルームの在炉時間が長くなり生産性が悪くなるからであり、１０００℃を超えると連続鋳造材が完全に凝固せず切断できないのでブルームを切断することが不可能であり、加熱炉に装入するブルームが得られないからである。
【００１５】
さらに、加熱炉抽出温度は１１００℃以上１３００℃以下とする。これは１１００℃未満であると分塊圧延において圧延キズが多発するからである。
【００１６】
さらに、ブルームの在炉時間は１時間以上８時間以下とする。それは、ブルームの均一加熱には最低１時間が必要でそれ未満では均一に加熱されないからであり、在炉時間が８時間を超えると鋼片の脱炭量が大きくなり、ブルームの品質を劣化するからである。
【００１７】
ところで、ブルーム間隔を、式（１）の範囲内として加熱する方法において、特にブルーム間隔を、１０ｍｍ≦ブルーム間隔≦３００ｍｍとする。これは、ブルーム間隔が１０ｍｍ未満であると、ブルーム間に熱風が十分に入り込めないので炉内の対流が図れず、ブルームが昇温しないことと、ブルーム間隔が３００ｍｍを超えると、連続加熱による生産性が低くなることをなくすためである。
【００１８】
さらに、本発明が適用される鋼片はブルームであって、スラブには適用しない。スラブのような板鋼片では加熱炉内の間隔は問題にならない。すなわち、ブルーム１同士の間隔ｃの問題は加熱炉内のブルーム１の固有の問題である。そこで、本発明が適用される鋼片のブルーム１は、図２に示すブルーム１の長手方向に垂直な断面の縦をｂ、横をａとするとき、そのブルーム１の縦横比（ｂ／ａ）が１≦（ｂ／ａ）≦１．６を満足するブルーム１である。さらに、このブルーム１のサイズは、１００ｍｍ≦ａ≦５００ｍｍを満足するものとする。それは横ａが１００ｍｍよりも小さいブルームは熱伝導が速いので問題なく均一な目的の温度となるからであり、５００ｍｍを超えるとブルームの熱容量が大きくなり、通常の連続加熱炉での十分な連続加熱が不可能であることによる。
【００１９】
【実施例】
機械構造用炭素鋼のＳ１０Ｃ鋼を電気炉で溶製して出鋼し、連続鋳造により断面の４９０ｍｍ×３８０ｍｍの縦横比１．２９のブルームに引き出し、切断可能な温度で切断し、１５０秒間ブルームクーラーにて冷却して、加熱炉へ搬送し、加熱炉装入前にブルームの加熱炉装入温度を測定し、目標とする加熱炉抽出温度にするためのブルーム間隔を式（１）を用いて算出する。次いで、このブルームを式（１）で計算した間隔で連続加熱炉に装入して加熱する。次いで加熱炉から加熱したブルームを抽出して分塊圧延した後、φ２１６のビレットに圧延する。以上の連続加熱炉におけるブルームの加熱条件を表１に示す。さらに、表１に示す各実施例の結果に基づき、図３に示す加熱炉内のブルーム間隔と昇温速度の関係を表示し、その上にそれぞれの実施例のキズ発生頻度を表示し、さらに本発明における式（１）のグラフを記載し、斜線で示した。なお、表１において、装入前温度はブルームの加熱炉装入温度で、狙い温度は分塊圧延時の目標とするブルームの加熱温度で、実測温度は分塊圧延時３パス前に放射温度計により温度測定したものである。
【００２０】
【表１】
0004298210.tif 000002
【００２１】
図３のグラフからわかるように、キズ発生頻度が○のものは１２件中１０件が式（１）に入るが、キズの発生頻度が○の１．５倍である△と、○の２倍の×のものはいずれも式（１）から外れるものであった。すなわち、式（１）を満足するものは、キズの発生頻度が少ないことがわかる。
【００２２】
【発明の効果】
以上説明したように本発明は連続鋳造によるブルームを分塊圧延するために加熱する連続加熱炉における間隔を所定の式で示す範囲内に規制して加熱することで、分塊圧延における圧延キズの発生の低減に有効な最適加熱温度に加熱することができ、その結果、得られた鋼片のキズを低減することができる。
【図面の簡単な説明】
【図１】連続鋳造による鋼片の製造工程を示す流れ図である。
【図２】連続鋳造によるブルームのサイズと加熱炉内でのブルームの配置を説明するブルームの斜視図である。
【図３】本発明の実施例の連続加熱炉中のブルームの間隔と昇温速度の関係および本発明の式（１）の範囲を示すグラフである。
【符号の説明】
１  ブルーム
２  側面の中央部付近
ｃ  間隔
【図１】
0004298210.tif 000003
【図２】
0004298210.tif 000004
【図３】
0004298210.tif 000005